(57)【特許請求の範囲】
【請求項１】
化合物（Ａ）および化合物（Ｂ）を反応させることにより形成され、そのうち、化合物（Ａ）が反応型末端官能基を備えるモノマーであり、化合物（Ｂ）が開始剤としての複素環アミノ誘導体であるとともに、化合物（Ａ）と化合物（Ｂ）とのモル比（ｍｏｌａｒ  ｒａｔｉｏ）が１０：１から１：１０である準安定性窒素含有重合体であって、
前記準安定性窒素含有重合体が、狭い分子量分布の重合体であり、前記狭い分子量分布は、分子量分布指数（ＰＤＩ）が１．１〜１．５であり、
前記化合物（Ｂ）が、化学式（１）から化学式（９）の１つにより表され、
【化１】
0005400110.tif 000008
式中、Ｒ１は、水素、アルキル基、アルケニル基、フェニル基、ジメチルアミノ基、または−ＮＨ２であって、Ｒ２，Ｒ３，Ｒ４，Ｒ５は、それぞれ独立した水素、アルキル基、アルケニル基、ハロゲン、または−ＮＨ２であって、
前記化合物（Ａ）が、マレイミド、ポリ（エチレングリコール）ジメタクリレート、ビス［［４−［（ビニルオキシ）メチル］シクロヘキシル］メチル］イソフタレート、またはトリアリルトリメリテートを含み、そのうち、前記マレイミドが化学式（１０）から化学式（１３）の１つによって表され、
【化２】
0005400110.tif 000009
式中、ｎは０から４の整数；
Ｒ６は−ＲＣＨ２Ｒ’−、−ＲＮＨＲ−、−Ｃ（Ｏ）ＣＨ２−、−Ｒ’ＯＲ”ＯＲ’−、−ＣＨ２ＯＣＨ２−、−Ｃ（Ｏ）−、−Ｏ−、−Ｏ−Ｏ−、−Ｓ−、−Ｓ−Ｓ−、−Ｓ（Ｏ）−、−ＣＨ２Ｓ（Ｏ）ＣＨ２−、−（Ｏ）Ｓ（Ｏ）−、−ＣＨ２（Ｃ６Ｈ４）ＣＨ２−、−ＣＨ２（Ｃ６Ｈ４）  （Ｏ）−、フェニレン基、ビフェニレン基、置換フェニレン基、または置換ビフェニレン基；
ＲはＣ１−４アルキレン基；
Ｒ’はＣ１−４アルキレン基；
Ｒ”はＣ１−４アルキレン基；
Ｒ７は−ＲＣＨ２−、−Ｃ（Ｏ）−、−Ｃ（ＣＨ３）２−、−Ｏ−、−Ｏ−Ｏ−、−Ｓ−、−Ｓ−Ｓ−、−（Ｏ）Ｓ（Ｏ）−、−Ｓ（Ｏ）−、−Ｏ−Ｃ６Ｈ４−Ｃ（ＣＨ３）２−Ｃ６Ｈ４−Ｏ−、または、−Ｏ−Ｃ６Ｈ４−Ｏ−；
Ｒ８は水素、Ｃ１−４アルキル基、フェニル基、ベンジル基、シクロヘキシル基、またはＮ−メトキシカルボニル基である、
準安定性窒素含有重合体。
【請求項２】
前記化合物（Ｂ）が、イミダゾール、イミダゾール誘導体、ピロール、ピロール誘導体、ピリジン、４−ｔ−ブチルピリジン、３−ブチルピリジン、４−ジメチルアミノピリジン、２，４，６−トリアミノ−１，３，５−トリアジン、２，４−ジメチル−２−イミダゾリン（Ｄ２４２）、ピリダジン、ピリミジン、またはピラジンを含む請求項１に記載の準安定性窒素含有重合体。
【請求項３】
前記マレイミドが、４，４’−ジフェニルメタンビスマレイミド、フェニルメタンマレイミドのオリゴマー、ｍ−フェニレンビスマレイミド、２，２’−ビス［４−（４−マレイミドフェノキシ）フェニル］プロパン、３，３’−ジメチル−５，５’−ジエチル−４，４’−ジフェニルメタンビスマレイミド、４−メチル−１，３−フェニレンビスマレイミド、１，６’−ビスマレイミド−（２，２，４−トリメチル）ヘキサン、４，４’−ジフェニルエーテルビスマレイミド、４，４’−ジフェニルスルフォンビスマレイミド、１，３−ビス（３−マレイミドフェノキシ）ベンゼン、または１，３−ビス（４−マレイミドフェノキシ）ベンゼンを含む請求項１または２に記載の準安定性窒素含有重合体。
【請求項４】
前記化合物（Ａ）：前記化合物（Ｂ）のモル比が、１：１から５：１である請求項１〜３のいずれかに記載の準安定性窒素含有重合体。
【請求項５】
前記準安定性窒素含有重合体が、１２０〜２００℃の温度で再誘発されて反応し、前記準安定性窒素含有重合体から高分子重合体に変換される請求項１〜４のいずれかに記載の準安定性窒素含有重合体。
【発明の詳細な説明】
【技術分野】
【０００１】
この発明は、重合体（ポリマー）に関し、特に、準安定性窒素含有重合体（ｍｅｔａ−ｓｔａｂｌｅ  ｓｔａｔｅ  ｎｉｔｒｏｇｅｎ−ｃｏｎｔａｉｎｉｎｇ  ｐｏｌｙｍｅｒ）に関する。
【背景技術】
【０００２】
重合体材料は、人類の日常生活とは切り離すことができない。例えば、混紡衣服、プラスチック袋、自動車のタイヤおよびバンパー、精密電子材料または人工骨さえも重合体材料と関わりがある。重合体（ポリマー）は、通常、重合反応を介して単量体（モノマー）から形成される。重合反応は時間がかかるため、高分子合成の時間を短縮ならびに応用性を広げるために「二液型」重合体および「一液型」重合体が開発されてきた。
【０００３】
「二液型」重合体は、主剤と補助剤とを含む。これら２つの薬品が使用前に混ぜられる。例えば、二液型のエポキシ樹脂接着剤は、主剤としての樹脂と補助剤としての硬化剤とを含む。薬品を分離して保存するため、「二液型」重合体は、重合体劣化を引き起こす薬品間の相互作用なしに、長時間保存できる。さらに、薬品の混合は「一液型」重合体と比較して、通常より良好な品質（例えば、耐熱性）を有する。しかし、使用する前に、追加的な混合ステップが必要とされる。
【０００４】
「一液型」重合体は、全ての必要とされる材料を混合することによって形成される。例えば、一液型のエポキシ樹脂接着剤は、樹脂と、溶剤と、硬化剤と、抑制剤などとを含む。「一液型」重合体は、開封後、直ちに使用できる。しかし、保存が難しい。重合体の変質を回避するために、通常、低温（例えば、室温以下）で保存されることを必要とする。
【０００５】
「二液型」重合体および「一液型」重合体は、いずれも開封後に空気に長く晒され過ぎると重合体の粘度（粘性）が増大する問題を有している。その結果、重合体が硬化して、もはや使用できなくなる。従って、上記利点を備えながら、上述の不利益なしに応用性を広げることが強く求められている。
【発明の概要】
【発明が解決しようとする課題】
【０００６】
そこで、この発明の目的は、混合ステップを省略しても、開封後の急激な粘度変化を回避でき、室温（または室温以上）における長期間保存ができる、準安定性窒素含有重合体（ｍｅｔａ−ｓｔａｂｌｅ  ｓｔａｔｅ  ｎｉｔｒｏｇｅｎ−ｃｏｎｔａｉｎｉｎｇ  ｐｏｌｙｍｅｒ）を提供することにある。
【課題を解決するための手段】
【０００７】
準安定性窒素含有重合体がここに導入される。準安定性窒素含有重合体が化合物（Ａ）と化合物（Ｂ）とを反応させることによって形成される。化合物（Ａ）は反応型末端官能基を備えるモノマー（単量体）である。化合物（Ｂ）は開始剤としての複素環アミノ誘導体である。化合物（Ａ）と化合物（Ｂ）とのモル比（ｍｏｌａｒ  ｒａｔｉｏ）が１０：１から１：１０である。
【発明の効果】
【０００８】
上記に基づき、この発明の準安定性窒素含有重合体が低いまたは中間の温度で長期間貯蔵できると同時に、粘度および粒子サイズ分布といったその安定性特性を維持することができる。さらに、準安定性窒素含有重合体が残された一部の官能基を有し、かつ未反応官能基が適切な温度または電圧を印加されることで、再誘発されて反応できるとともに、応用の目的が容易に達成できる。
【０００９】
つまり、この発明の準安定性窒素含有重合体が「二液型」および「一液型」重合体の利点をともに有するものの、前者の不利益を有さない。詳細には、この発明の準安定性窒素含有重合体が混合ステップを必要としないとともに、長期間、室温において（または室温以上で）貯蔵でき、かつ開封後にその粘度が急激に変化しない。
【００１０】
さらに、この発明の準安定性窒素含有重合体が残された一部の官能基を有して、後続する処理に有益であるとともに、選択的に、未反応な官能基が熱または電圧を印加されることによって容易に反応する。この発明の準安定性窒素含有重合体の応用が、二次電池の電解液の添加剤、燃料電池の保水層、固体電解質などのように、広範である。
【図面の簡単な説明】
【００１１】
【図１】この発明の実施例１における準安定性窒素含有重合体を示すＧＰＣ図である。
【図２】この発明の実施例２における準安定性窒素含有重合体を示すＧＰＣ図である。
【図３】この発明の実施例３における準安定性窒素含有重合体を示すＧＰＣ図である。
【図４】この発明の実施例４における準安定性窒素含有重合体を示すＧＰＣ図である。
【図５】この発明の実施例５における準安定性窒素含有重合体を示すＧＰＣ図である。
【図６】この発明の実施例６における準安定性窒素含有重合体を示すＧＰＣ図である。
【図７】この発明の実施例７における準安定性窒素含有重合体を示すＧＰＣ図である。
【図８】この発明の実施例８における準安定性窒素含有重合体を示すＧＰＣ図である。
【図９】この発明の実施例９における準安定性窒素含有重合体を示すＧＰＣ図である。
【図１０】この発明の実施例３における準安定性窒素含有重合体のＧＰＣの経時変化を示す図である。
【図１１】この発明の実施例３における準安定性窒素含有重合体の粘度の経時変化を示す図である。
【発明を実施するための形態】
【００１２】
以下、この発明を実施するための形態を図面に基づいて説明する。
【００１３】
この発明の準安定性窒素含有重合体が化合物（Ａ）と化合物（Ｂ）とを反応させることによって形成される。化合物（Ａ）は反応型末端官能基を備える単量体である。化合物（Ｂ）は開始剤としての複素環アミノ誘導体である。化合物（Ａ）と化合物（Ｂ）とのモル比（ｍｏｌａｒ  ｒａｔｉｏ）が１０：１から１：１０である。
【００１４】
化合物（Ｂ）が化学式（１）から化学式（９）の１つにより表される。
【化１】
0005400110.tif 000002
式中、Ｒ１は、水素、アルキル基、アルケニル基、フェニル基、ジメチルアミノ基、または−ＮＨ２であって、Ｒ２，Ｒ３，Ｒ４，Ｒ５は、それぞれ独立した水素、アルキル基、アルケニル基、ハロゲン、または−ＮＨ２である。
【００１５】
実施形態における化合物（Ｂ）の具体例を表１に示す。
【表１】
0005400110.tif 000003
【００１６】
別の実施形態において、化合物（Ｂ）がイミダゾール誘導体またはピロール誘導体であってもよい。
【００１７】
実施形態において、化合物（Ａ）がマレイミド単量体であり、化学式（１０）から化学式（１３）で表される。
【化２】
0005400110.tif 000004
式中、ｎは０から４の整数；
Ｒ６は−ＲＣＨ２Ｒ’−、−ＲＮＨＲ−、−Ｃ（Ｏ）ＣＨ２−、−Ｒ’ＯＲ”ＯＲ’−、−ＣＨ２ＯＣＨ２−、−Ｃ（Ｏ）−、−Ｏ−、−Ｏ−Ｏ−、−Ｓ−、−Ｓ−Ｓ−、−Ｓ（Ｏ）−、−ＣＨ２Ｓ（Ｏ）ＣＨ２−、−（Ｏ）Ｓ（Ｏ）−、−ＣＨ２（Ｃ６Ｈ４）ＣＨ２−、−ＣＨ２（Ｃ６Ｈ４）（Ｏ）−、フェニレン基、ビフェニレン基、置換フェニレン基、または置換ビフェニレン基；
ＲはＣ１−４アルキレン基；
Ｒ’はＣ１−４アルキレン基；
Ｒ”はＣ１−４アルキレン基；
Ｒ７は−ＲＣＨ２−、−Ｃ（Ｏ）−、−Ｃ（ＣＨ３）２−、−Ｏ−、−Ｏ−Ｏ−、−Ｓ−、−Ｓ−Ｓ−、−（Ｏ）Ｓ（Ｏ）−または−Ｓ（Ｏ）−；
Ｒ８は水素、Ｃ１−４アルキル基、フェニル基、ベンジル基、シクロヘキシル基、またはＮ−メトキシカルボニル基である。
【００１８】
マレイミド単量体の具体例を表２に示す。
【表２】
0005400110.tif 000005
0005400110.tif 000006
【００１９】
他の実施形態において、化合物（Ａ）は、ポリ（エチレングリコール）ジメタクリレート、ビス［［４−［ビニロキシ］メチル］シクロヘキシル］メチル］イソフタレート、またはトリアリルトリメリテート（ｔｒｉａｌｌｙｌ  ｔｒｉｍｅｌｌｉｔａｔｅ）であってもよい。
【００２０】
次に、この発明の準安定性窒素含有重合体の合成方法を記述する。まず、化合物（Ａ）が溶媒（溶剤）中に溶解されて、混合溶液を形成する。そして、化合物（Ｂ）が混合溶液へ複数のバッチで加えられ、かつ加熱により熱重合される。化合物（Ａ）：化合物（Ｂ）のモル比が、例えば１０：１から１：１０、または１：１から５：１である。
【００２１】
溶媒には、γ−ブチロラクトン（ＧＢＬ）、エチレンカーボネート（ＥＣ）、プロピレンカーボネート（ＰＣ）、Ｎ−メチルピロリドン（ＮＭＰ、Ｎ−ｍｅｔｈｙｌ  ｐｙｒｏｌｌｉｄｏｎｅ）および他の極性の高い溶媒が含まれ、高い溶解性を提供できて、反応物の熱重合に有利である。また、混合溶液の応用範囲が固体含有量の柔軟な変化によって広げられる。
【００２２】
化合物（Ｂ）は、２−３０等量バッチまたは非等量バッチが加えられる、あるいは４−１６バッチが加えられる。添加時間の間隔は５分から６時間とすることができ、好ましくは１５分から２時間である。反応は、６０〜１５０℃、または１２０〜１４０℃の温度で実施してよい。さらに、反応時間は、化合物（Ｂ）が完全に添加された後、反応が継続する時間を指すとともに、０．５時間から４８時間、または１時間から２４時間であってよい。
【００２３】
すなわち、化合物（Ｂ）が、所定の時間間隔でバッチ処理（複数回数、例えば、２回またはそれ以上）によって、熱重合のための反応温度における化合物（Ａ）／溶媒系の混合溶液に少しずつ添加される。このことにより、化合物（Ｂ）の添加が完全に一回で添加されることによって引き起こされる過剰反応により生成されるゲル化（ｇｅｌａｔｉｏｎ）または網目構造を回避することができる。
【００２４】
この発明において合成される準安定性窒素含有重合体は、室温（または、より高温）で長く保存できるとともに、その粘度が開封後に急激に変化しない。また、この発明の準安定性窒素含有重合体は、反応官能基の一部が残存しており、このため後続する処理に有利なものであるとともに、選択的に、未反応の官能基が加熱または電圧印加によって反応を促進される。実施形態中、準安定性窒素含有重合体が１６０〜２００℃の温度で反応に再誘発され、準安定性窒素含有重合体から高分子重合体に完全に変換される。
【００２５】
以下、複数の合成例がこの発明の効力を実証する。図１〜図９は、この発明にかかる実施例１〜９のゲル浸透クロマトグラム（ｇｅｌ  ｐｅｒｍｅａｔｉｉｏｎ  ｃｈｒｏｍａｔｏｇｒａｍｓ、ＧＰＣｓ）であり、縦軸がミリボルト（ｍｉｌｌｉｖｏｌｔｓ、ｍＶ）であり、検出器の信号強度（または感度）を指し、横軸が時間である。
【００２６】
〔実施例１〕
まず、３％のフェニルメタンマレイミドのオリゴマー（化合物（Ａ））をＥＣ／ＰＣ中に溶解させて、混合溶液を形成した。次に、２，４−ジメチル−２−イミダゾリン（化合物（Ｂ））が複数のバッチで混合溶液に添加され、１３０℃で８時間の熱重合を行い、実施例１の準安定性窒素含有重合体を獲得した。３％のフェニルメタンマレイミドのオリゴマーと２，４−ジメチル−２−イミダゾリンのモル比が２：１であった。
【００２７】
図１に示したように、実施例１の準安定性窒素含有重合体は、２０．５分のＧＰＣピーク時間を有する狭い分子量分布の重合体であった。また、実施例１の準安定性窒素含有重合体が再誘発されて１８６℃の温度で反応し、準安定性窒素含有重合体から高分子重合体にに完全に変換された。分子量分布指数（Ｐｏｌｙｄｉｓｐｅｒｓｉｔｙ  ｉｎｄｅｘ、ＰＤＩ）が数量平均分子重量で重量平均分子重量を割ったものとして定義される。
【００２８】
〔実施例２〕
まず、５％の４，４’−ジフェニルメタンビスマレイミド（化合物（Ａ））がＧＢＬ中に溶解されて、混合溶液を形成した。次に、２，４−ジメチル−２−イミダゾリン（化合物（Ｂ））が複数のバッチで混合溶液に添加され、１００℃で１５時間、熱重合を行い、実施例２の準安定性窒素含有重合体を獲得した。５％の４，４’−ジフェニルメタンビスマレイミドと２，４−ジメチル−２−イミダゾリンのモル比が２：１であった。
【００２９】
図２に示したように、実施例２の準安定性窒素含有重合体は、２２．４分のＧＰＣピーク時間および１．２のＰＤＩを有する狭い分子量分布の重合体であった。さらに、実施例２の準安定性窒素含有重合体が再誘発されて１８０℃の温度で反応し、準安定性窒素含有重合体から高分子重合体に完全に変換された。
【００３０】
〔実施例３〕
まず、３％のフェニルメタンマレイミドのオリゴマー（化合物（Ａ））がＮＭＰに溶解されて、混合溶液を形成した。次に、２，４−ジメチル−２−イミダゾリン（化合物（Ｂ））が複数のバッチで混合溶液に添加され、１５０℃で３時間、熱重合を行い、実施例３の準安定性窒素含有重合体を獲得した。３％のフェニルメタンマレイミドのオリゴマーと２，４−ジメチル−２−イミダゾリンのモル比が４：１であった。
【００３１】
図３に示したように、実施例３の準安定性窒素含有重合体は、２２．６分間のＧＰＣピーク時間および１．２のＰＤＩを有する狭い分子量分布の重合体であった。また、実施例３の準安定性窒素含有重合体が再誘発されて１８６℃の温度で反応し、準安定性窒素含有重合体から高分子重合体に完全に変換された。
【００３２】
〔実施例４〕
まず、３％の４，４’−ジフェニルメタンビスマレイミド（化合物（Ａ））がＮＭＰに溶解されて、混合溶液を形成した。次に、イミダゾール（化合物（Ｂ））が複数のバッチで混合溶液に添加され、１３０℃で８時間、熱重合を行い、実施例４の準安定性窒素含有重合体を獲得した。３％の４，４’−ジフェニルメタンビスマレイミドとイミダゾールのモル比が４：１であった。
【００３３】
図４に示したように、実施例４の準安定性窒素含有重合体は、２２．８分のＧＰＣピーク時間および１．３のＰＤＩを有する狭い分子量分布の重合体であった。また、実施例４の準安定性窒素含有重合体が再誘発されて２００℃の温度で反応し、準安定性窒素含有重合体から高分子重合体に完全に変換された。
【００３４】
〔実施例５〕
まず、３％の１，６’−ビスマレイミド−（２，２，４−トリメチル）ヘキサン（化合物（Ａ））がＧＢＬに溶解されて、混合溶液を形成した。次に、ピリダジン（化合物（Ｂ））が複数のバッチで混合溶液に添加され、１００℃で１２時間、熱重合を行い、実施例５の準安定性窒素含有重合体を獲得した。３％の１，６’−ビスマレイミド−（２，２，４−トリメチル）ヘキサンとピリダジンのモル比が２：１であった。
【００３５】
図５に示したように、実施例５の準安定性窒素含有重合体は、２２．２分のＧＰＣピーク時間および１．５のＰＤＩを有する狭い分子量分布の重合体であった。また、実施例５の準安定性窒素含有重合体が再誘発されて１９０℃の温度で反応し、準安定性窒素含有重合体から高分子重合体に完全に変換された。
【００３６】
〔実施例６〕
まず、３％の２，２’−ビス［４−（４−マレイミドフェノキシ）フェニル］プロパン（化合物（Ａ））がＧＢＬに溶解されて、混合溶液を形成した。次に、ピリジン（化合物（Ｂ））が複数のバッチで混合溶液に添加され、６０℃で２４時間、熱重合を行い、実施例６の準安定性窒素含有重合体を獲得した。３％の２，２’−ビス［４−（４−マレイミドフェノキシ）フェニル］プロパンとピリジンのモル比が４：１であった。
【００３７】
図６に示したように、実施例６の準安定性窒素含有重合体は、１９分間のＧＰＣピーク時間および１．２のＰＤＩを有する狭い分子量分布の重合体であった。さらに、実施例６の準安定性窒素含有重合体が再誘発されて１８０℃の温度で反応し、準安定性窒素含有重合体から高分子重合体に完全に変換された。
【００３８】
〔実施例７〕
まず、５％のフェニルメタンマレイミドのオリゴマー（化合物（Ａ））がＥＣ／ＰＣに溶解されて、混合溶液を形成した。次に、２，４，６−トリアミノ−１，３，５−トリアジン（化合物（Ｂ））が複数のバッチで混合溶液に添加され、１３０℃で１２時間、熱重合を行い、実施例７の準安定性窒素含有重合体を獲得した。５％のフェニルメタンマレイミドのオリゴマーと２，４，６−トリアミノ−１，３，５−トリアジンのモル比が２：１であった。
【００３９】
図７に示したように、２０．１分間のＧＰＣピーク時間および１．１のＰＤＩを有する狭い分子量分布の重合体であった。また、実施例７の準安定性窒素含有重合体は、再誘発されて１９０℃の温度で反応し、準安定性窒素含有重合体から高分子重合体に完全に変換された。
【００４０】
〔実施例８〕
まず、５％のフェニルメタンマレイミドのオリゴマー（化合物（Ａ））がＧＢＬに溶解されて、混合溶液を形成した。次に、２，４−ジメチル−２−イミダゾリン（化合物（Ｂ））が複数のバッチで混合溶液に添加され、６０℃で２４時間、熱重合を行い、実施例８の準安定性窒素含有重合体を獲得した。５％のフェニルメタンマレイミドのオリゴマーと２，４−ジメチル−２−イミダゾリンのモル比が１０：１であった。
【００４１】
図８に示したように、実施例８の準安定性窒素含有重合体は、２０．５分のＧＰＣピーク時間および１．５のＰＤＩを有する狭い分子量分布の重合体であった。さらに、実施例８の準安定性窒素含有重合体が再誘発されて１７０℃の温度で反応し、準安定性窒素含有重合体から高分子重合体に完全に変換された。
【００４２】
〔実施例９〕
まず、５％の２，２’−ビス［４−（４−マレイミドフェノキシ）フェニル］プロパン（化合物（Ａ））がＧＢＬに溶解されて、混合溶液を形成した。次に、４−ｔ−ブチルピリジン（化合物（Ｂ））が複数のバッチで混合溶液に添加され、６０℃で２４時間、熱重合を行い、実施例９の準安定性窒素含有重合体を獲得した。５％の２，２’−ビス［４−（４−マレイミドフェノキシ）フェニル］プロパンと４−ｔ−ブチルピリジンのモル比が４：１であった。
【００４３】
図９に示したように、実施例９の準安定性窒素含有重合体は、２０分のＧＰＣピーク時間および１．５のＰＤＩを有する狭い分子量分布の重合体であった。さらに、実施例９の準安定性窒素含有重合体が再誘発されて１２０℃の温度で反応し、準安定性窒素含有重合体から高分子重合体に完全に変換された。
【００４４】
表３は、実施例１〜９の合成条件および実験結果の要約である。
【表３】
0005400110.tif 000007
【００４５】
さらに、図１０〜図１１に示したように、実施例３の準安定性窒素含有重合体についてもまたＧＰＣ安定性試験および粘度安定性試験が実施された。図１０のおいて、１ヶ月間５５℃で貯蔵した後、実施例３の準安定性窒素含有重合体の粒子サイズの変化が２％より低かった。図１１において、１ヶ月間５５℃で貯蔵した後、実施例３の準安定性窒素含有重合体の粘度の変化が２％より低かった。
【００４６】
上記実施形態中、化合物（Ｂ）が実施例として求核性（ｎｕｃｌｅｏｐｈｉｌｅ）開始剤として複素環式アミノ芳香族誘導体を記述したが、本発明はそれに限定されるものではない。当業者であれば、化合物（Ａ）（つまり、反応型末端官能基を備える単量体）と反応して、準安定性窒素含有重合体を生成する化合物（Ｂ）は、３級アミンまたは２級アミンであってもよいことを理解すべきである。
【００４７】
この発明の開示の領域および精神から離れることなく、開示された実施例の形態に適当な修正ならびに変更が当然なされうるものであることは、当業者にとって明らかである。上記観点から、もしそれらが特許請求の範囲およびそれと均等な領域に収まるのであれば、本発明の開示はこの開示の修正および変更したものも含むものであることを意図するものである。
【図１】
0005400110.tif 000010
【図２】
0005400110.tif 000011
【図３】
0005400110.tif 000012
【図４】
0005400110.tif 000013
【図５】
0005400110.tif 000014
【図６】
0005400110.tif 000015
【図７】
0005400110.tif 000016
【図８】
0005400110.tif 000017
【図９】
0005400110.tif 000018
【図１０】
0005400110.tif 000019
【図１１】
0005400110.tif 000020